(57)【特許請求の範囲】
【請求項１】
樹脂成形材料として熱可塑性樹脂を用い押出成形又は射出成形により円筒状樹脂溶融体である出発成形体を成形し、この成形に続いて出発成形体に対し予備温調を施した上で、最終成形体の外面形状に対応するキャビティ面を有する本ブロー成形金型に収容して本ブロー成形を施すことにより横断面が短径側と長径側とよりなる扁平形状の最終成形体を得る中空成形品の製造方法における予備温調に用いる予備温調金型であって、
上記出発成形体と最終成形体との中間形状を有する予備成形体の外面形状に対応する形状に形成されたキャビティ面であって、上記出発成形体の内部に予備ブローすることにより成形される予備成形体の外表面が接触し熱交換によりその樹脂成形材料から熱収奪することで予備成形体を短径側と長径側とで互いに異なる温調状態に偏温化させるキャビティ面を有し、
上記キャビティ面の内、上記最終成形体において短径側となる周壁部位と対応する予備成形体の短径側周壁部位が接触することになるキャビティ面を構成する第１金型壁部分の接触熱交換による熱収奪量として、その接触熱交換によって上記予備成形体の短径側周壁部位の外表面に薄皮固化層が形成されつつこの薄皮固化層を除く残りの肉部分の樹脂成形材料が上記本ブロー成形による内圧を受けたとき周方向に流動し得る程度に高温で低粘度の溶融状態に維持されるように小設定とされる一方、上記最終成形体において長径側となる周壁部位と対応する上記予備成形体の長径側周壁部位が接触することになるキャビティ面を構成する第２金型壁部分の接触熱交換による熱収奪量として、その接触熱交換によって上記予備成形体の長径側周壁部位を構成する樹脂成形材料が低温で高粘度の溶融状態まで冷却されるように大設定とされて、短径側と長径側とで互いに異なる温調状態に偏温化した温調状態の予備成形体に対し上記本ブロー成形を行うことで短径側周壁部位の厚肉化を抑制すると同時に長径側周壁部位の薄肉化を抑制して周方向に対する肉厚の均一化を図るように構成され、
上記キャビティ面を構成する第１金型壁部分及び第２金型壁部分は互いに同じ金型形成材料を用いて一体に形成されるとともに、上記熱交換による熱収奪量の設定にそれぞれ対応するように第１金型壁部分が薄肉に、上記第２金型壁部分が厚肉に形成され、かつ、
上記第１金型壁部分と、第２金型壁部分との熱交換による熱収奪量の大小設定は、第１金型壁部分に接触する予備成形体の短径側周壁部位と、第２金型壁部分に接触する予備成形体の長径側周壁部位との予備温調後における溶融状態での両樹脂成形材料の互いの温度差が１０℃以上になるように設定されている
ことを特徴とするブロー成形による中空成形品の製造方法における予備温調に用いる予備温調金型。
【請求項２】
請求項１に記載のブロー成形による中空成形品の製造方法における予備温調に用いる予備温調金型であって、
第１金型壁部分の肉厚が０．５cmよりも薄肉範囲に設定されている、ブロー成形による中空成形品の製造方法における予備温調に用いる予備温調金型。
【請求項３】
請求項１又は請求項２に記載のブロー成形による中空成形品の製造方法における予備温調に用いる予備温調金型であって、
第１金型壁部分のキャビティ面とは反対側には、断熱性を有する材料により形成されて第１金型壁部分を背後から補強する補強部材を一体に備えている、ブロー成形による中空成形品の製造方法における予備温調に用いる予備温調金型。
【発明の詳細な説明】
【技術分野】
【０００１】
本発明は、中空成形品の周方向に対する壁肉厚を均一化したり、あるいは、周方向の所望の範囲を他とは異なる肉厚にしたり、というように、周方向に対する壁肉厚を要求に応じて修正又は調整した中空成形品をブロー成形により製造する製造方法において用いられる予備温調金型に関する。より詳しくは、ブロー成形において中空成形品の周方向の肉厚を自由に調整し得る肉厚調整方法又は肉厚調整技術に係る。
【背景技術】
【０００２】
従来、ブロー成形法としては、パリソン形成をブロー成形と完全に切り離し冷却・固化したパリソンをブロー成形前に加熱温調するというコールドパリソン方式と、パリソン形成に引き続いて温調しブロー成形を連続して行うというホットパリソン方式とが知られている。
【０００３】
ホットパリソン方式を用いたものにおいて、射出成形型内のプリフォーム（有底のパリソン）を高温のまま温調ポットに入れ替え、プリフォーム内にエアブローしてプリフォームの外表面を温調ポットのキャビティを構成する内壁面に密着させることにより冷却温調し、冷却時間の短縮化を図ることが提案されている（例えば特許文献１参照）。その際、上記冷却対象のプリフォームに対し上記温調ポットにより部分的冷却を施すには、その温調ポットの内壁面に対し断熱塗料を部分的に塗布することにより、塗布部分に接触する部位の冷却を塗布部分以外に接触する部位よりも弱くすればよいことが、同特許文献では提案されている。
【０００４】
又、上記温調ポットのキャビティを構成する内壁面をプリフォームの上下方向に対し部分的に大径にしたり逆に小径にしたりしておき、この温調ポットに入れたプリフォーム内にエアブローして上記内壁面に密着させることにより、ブロー成形する前のプリフォームを部分的に薄肉にしたり厚肉にしたりするという偏肉化を実施しておくことも、特許文献２において提案されている。
【０００５】
さらに、本出願人は、コールドパリソン方式を用いて特に扁平形ボトルの周方向に対する壁肉厚の均一化を図るために、冷却・固化後のプリフォーム（コールドパリソン）を加熱温調する際に、上記扁平形の長径方向に延伸される部分よりも短径方向に延伸される部分の方が高温になるように加熱することを、特許文献３において提案している。
【０００６】
【特許文献１】特開昭５７−１０３８２１号公報
【特許文献２】特開昭５９−１１５８１６号公報
【特許文献３】特開２０００−１２７２３０号公報
【発明の開示】
【発明が解決しようとする課題】
【０００７】
ところで、射出成形されるプリフォーム又は押出成形されるパリソンはその断面が円形であるため、ブロー成形により扁平形ボトル（平面方向の断面が長円形、楕円形あるいは長方形等）を成形すると、その扁平形状の短径方向と長径方向とで互いのブロー比（膨脹比）が異なり、短径方向に比して長径方向のブロー比が大きくなる結果、ブロー成形後の長径側部分の壁肉厚は薄く短径側部分の壁肉厚は厚くなってしまい、偏肉を生じることになる。かかる偏肉は、軽量化を阻害したり、材料消費の損失、長径側部分の強度不足、あるいは、特に点眼ボトルの場合にはスクイズ性能の悪化等を招いたりすることから、周方向における壁肉厚の均一化が要請されている。特に長径／短径の比が１．６〜４超の扁平形ボトルにおける上記均一化の要請は極めて強い。
【０００８】
あるいは、上記の円形断面のプリフォーム又はパリソンを用いて円形断面のボトルをブロー成形により製造する場合には、通常は周方向における壁肉厚は均一になる筈であるが、製造されるボトルの利用形態や使用目的等によっては周方向の特定部位の壁肉厚を他の部位よりも意図的に分厚く形成したいという要請が、ボトル設計者から製造現場において投げかけられる場合もあり得る。
【０００９】
ところが、これらの要請に応える上で、上記の従来の方法を用いたとしても、次のような不都合を招くことになる。すなわち、特許文献１での提案技術の適用を考えると、温調ポットの内壁面に部分的に断熱層を形成するということは、その断熱層の存在によりプリフォームの外表面を部分的に冷却され難くする又は緩やかな勾配で冷却されるようにすることに他ならず、そのような冷却され難い部分も最低限離型可能な程度まで冷却されるのを待つ必要から本来の目的である冷却時間の短縮化を図ることができなくなってしまう。あるいは、断熱塗料の塗布により形成される断熱層と、金属製金型である温調ポッドとの間には極端な熱伝導性の相違が存在するため、離型可能な程度までに冷却するという温調ポットが果たすべき機能を担保するには上記の断熱層を極端な薄肉とせざるを得なくなる。断熱層を極端な薄肉に設定すると、それが断熱塗料の塗布により形成されていることとも相まって耐久性に欠けることになり、安定的な量産への適用が困難になってしまうことになる。しかも、プリフォーム等の外表面が断熱塗料の塗布面に密着される結果、その塗布面の模様がプリフォーム外表面に転写されてしまい、外観品質の劣化を招くことにもなる。
【００１０】
又、特許文献２での提案技術の適用を考えると、点眼ボトルの如く口内径が極めて小さくかつ短径側部分のブロー比そのものが極めて小さい扁平形状のボトルを対象とする場合には、形状的制限を受けて温調ポットに形成する必要のある部分的な凹凸自体を形成し得ず、本提案技術における温調ポットを用いた予備ブロー成形により偏肉化させる手段を採り得ないおそれがある。さらに、温調ポットに凹凸が形成されていてもその温度は全体に均一であって予備ブロー成形時の冷却速度もプリフォーム全体に亘り均一となるため、上記の肉厚変化自体も得られないおそれがある。
【００１１】
さらに、特許文献３での提案技術の適用を考えると、コールドパリソン方式は射出成形したプリフォームを室温まで冷却した後にブロー成形温度まで再度加熱するものであるため、熱エネルギー消費が多大になる上に、パリソン形成工程とブロー成形工程との間にパリソン保管のための設備が必要になる。このため、安定量産の効率性という観点からは改良の余地がある。
【００１２】
本発明は、このような事情に鑑みてなされたものであり、その目的とするところは、中空成形品の周方向に対する壁肉厚を要求に応じて自由に修正又は調整した中空成形品をブロー成形により製造し得る製造方法であって、しかも、より安定的な量産に適した製造方法を実現するために予備温調で用いる予備温調金型を提供することにある。上記の壁肉厚の調整とは、より具体的には、扁平形状の中空成形品の周方向に対する壁肉厚を均一化することである。
【課題を解決するための手段】
【００１３】
課題を解決する手段を説明する前に、特許請求の範囲には含まれないが、製造方法に係る第１の参考発明について説明する。第１の参考発明は、樹脂成形材料として熱可塑性樹脂を用い押出成形又は射出成形により円筒状樹脂溶融体である出発成形体を成形し、この成形に続いて出発成形体に対し予備温調を施した上で、最終成形体の外面形状に対応するキャビティ面を有する本ブロー成形金型に収容して本ブロー成形を施すことにより最終成形体を得る中空成形品の製造方法を対象にして次の特定事項を備えるものである。すなわち、上記予備温調として、所定の予備温調金型内に上記出発成形体を収容し予備ブロー成形して外表面をキャビティ面と接触させて熱交換させることにより偏温化した状態に温調された予備成形体に成形するようにする。その際、上記予備温調金型のキャビティ面の内、上記最終成形体において本来肉厚よりも薄肉化させたい周壁部位と周方向において対応する予備成形体の第１特定周壁部位が接触することになるキャビティ面を構成する第１金型壁部分の接触熱交換による熱収奪量を小設定にすることにより、上記予備成形体の第１特定周壁部位の外表面に薄皮固化層を形成しつつこの薄皮固化層を除く残りの肉部分の樹脂成形材料を上記本ブロー成形による内圧を受けたとき周方向に流動し得る程度に高温で低粘度の溶融状態に維持されるように予備温調する一方、上記最終成形体において本来肉厚よりも厚肉化させたい周壁部位と周方向に対応する上記予備成形体の第２特定周壁部位が接触することになるキャビティ面を構成する第２金型壁部分の接触熱交換による熱収奪量を大設定にすることにより、その予備成形体の第２特定周壁部位を構成する樹脂成形材料を低温で高粘度の溶融状態まで冷却するように予備温調することとするものである。
【００１４】
上記第１の参考発明の場合、予備温調後の予備成形体の第１特定周壁部位が薄皮固化層を除き高温で低粘度の溶融状態とされ、第２特定周壁部位が低温で高粘度の溶融状態とされるため、本ブロー成形時には第１特定周壁部位を構成する樹脂成形材料が周方向、つまり第２特定周壁部位の側に流動しながら延伸されることになる。この結果、第１特定周壁部位に対応する最終成形体の周壁部位は相対的に薄肉に成形され、第２特定周壁部位に対応する最終成形体の周壁部位は相対的に厚肉に成形されることになる。これにより、最終成形体の外周面は真円形状であっても、その周壁の肉厚分布を周方向に対し自由に修正したり調整したりし得るようになる。
【００１５】
又、製造方法に係る第２の参考発明は、樹脂成形材料として熱可塑性樹脂を用い押出成形又は射出成形により円筒状樹脂溶融体である出発成形体を成形し、この成形に続いて出発成形体に対し予備温調を施した上で、最終成形体の外面形状に対応するキャビティ面を有する本ブロー成形金型に収容して本ブロー成形を施すことにより横断面が短径側と長径側とよりなる扁平形状の最終成形体を得る中空成形品の製造方法を対象として次の特定事項を備えるものである。すなわち、上記予備温調として、上記出発成形体と最終成形体との中間形状を有する予備成形体の外面形状に対応するキャビティ面を有する所定の予備温調金型内に上記出発成形体を収容し予備ブロー成形して外表面をキャビティ面と接触させて熱交換させることにより短径側と長径側とで偏温化した状態に温調された予備成形体に成形するようにする。その際、上記予備温調金型のキャビティ面の内、上記最終成形体において短径側となる周壁部位と対応する予備成形体の短径側周壁部位に接触することになるキャビティ面を構成する第１金型壁部分の熱交換による熱収奪量を小設定にすることにより、上記予備成形体の短径側周壁部位の外表面に薄皮固化層を形成しつつこの薄皮固化層を除く残りの肉部分の樹脂成形材料を上記本ブロー成形による内圧を受けたとき周方向に流動し得る程度に高温で低粘度の溶融状態に維持されるように予備温調する一方、上記最終成形体において長径側となる周壁部位と対応する上記予備成形体の長径側周壁部位に接触することになるキャビティ面を構成する第２金型壁部分の熱交換による熱収奪量を大設定にすることにより、その予備成形体の長径側周壁部位を構成する樹脂成形材料を低温で高粘度の溶融状態まで冷却するように予備温調することとしたものである。
【００１６】
上記第２の参考発明の場合、上記の予備温調をせずに、そのままブロー成形してしまうと、扁平形状であるが故に、最終成形体の短径側周壁部位が厚肉になり、長径側周壁部位が薄肉になるというように偏肉化してしまうという不都合の発生を回避することができるようになり、上記の如き予備温調を施した上で本ブロー成形することにより、最終成形体が扁平形状であっても短径側周壁部位の厚肉化を抑制すると同時に長径側周壁部位の薄肉化を抑制し、周方向に対する肉厚の均一化が図られることになる。すなわち、出発成形体内に予備ブローして周壁が外周側に膨らんで短径側周壁部位が予備温調型のキャビティ面に接触すると、接触熱交換によりその短径側周壁部位の外表面が冷却されて固化傾向となるものの、熱収奪量が小設定であるため早期に熱平衡に達してしまいそれ以上の冷却能が失われることになる。このため、予備成形体の短径側周壁部位では外表面側に薄皮の固化層が形成されるものの、残部は出発成形体の溶融状態に近い高温で低粘度の溶融状態に維持されることになる。その一方、短径側周壁部位がキャビティ面に接触してもなお延伸される予備成形体の長径側周壁部位は薄肉傾向となる上に、ついに接触したキャビティ面から大設定の熱収奪量を有する接触熱交換による冷却を受けて樹脂成形材料は低温で高粘度の溶融状態になる。このような予備成形体に対し本ブロー成形を施すと、内部から圧力を受けて外周側に膨らみ短径側周壁部位が本ブロー成形金型のキャビティ面に接触すると、高温で低粘度の樹脂成形材料が周方向両側、つまり長径側周壁部位の側に流動し始め、長径側周壁部位の樹脂成形材料として補給されることになる。これにより、周方向に対する肉厚の均一化が図られることになる。又、キャビティ面が第１金型壁部分又は第２金型壁部分により形成されているため、その壁部分を構成する金型形成金属材料を磨いてキャビティ面を平滑にすれば、鏡面転写も可能であり、透明で平滑な表面を有する中空成形品の製造も担保し得る。
【００１７】
以上の製造方法にあっては、第１金型壁部分と、第２金型壁部分との接触熱交換による熱収奪量の大小設定を、第１金型壁部分に接触する予備成形体の特定周壁部位と、第２金型壁部分に接触する予備成形体の特定周壁部位との予備温調後における溶融状態での両樹脂成形材料の互いの温度差が１０℃以上になるように設定することができる。これにより、本ブロー成形時に短径側周壁部位から長径側周壁部位への樹脂成形材料の流動化を実現させ得る、第１及び第２の金型壁部分の条件設定を、より具体的に設定し得ることになる。
【００１８】
そして、課題を解決する手段として、上記の目的を達成するために、本発明では、樹脂成形材料として熱可塑性樹脂を用い押出成形又は射出成形により円筒状樹脂溶融体である出発成形体を成形し、この成形に続いて出発成形体に対し予備温調を施した上で、最終成形体の外面形状に対応するキャビティ面を有する本ブロー成形金型に収容して本ブロー成形を施すことにより横断面が短径側と長径側とよりなる扁平形状の最終成形体を得る中空成形品の製造方法における予備温調に用いる予備温調金型を対象にして次の特定事項を備えることとした。すなわち、上記出発成形体と最終成形体との中間形状を有する予備成形体の外面形状に対応する形状に形成されたキャビティ面であって、上記出発成形体の内部に予備ブローすることにより成形される予備成形体の外表面が接触し熱交換によりその樹脂成形材料から熱収奪することで予備成形体を短径側と長径側とで互いに異なる温調状態に偏温化させるキャビティ面を有するものとする。そして、上記キャビティ面の内、上記最終成形体において短径側となる周壁部位と対応する予備成形体の短径側周壁部位に接触することになるキャビティ面を構成する第１金型壁部分の接触熱交換による熱収奪量として、その接触熱交換によって上記予備成形体の短径側周壁部位の外表面に薄皮固化層が形成されつつこの薄皮固化層を除く残りの肉部分の樹脂成形材料が上記本ブロー成形による内圧を受けたとき周方向に流動し得る程度に高温で低粘度の溶融状態に維持されるように小設定とする一方、上記最終成形体において長径側となる周壁部位と対応する上記予備成形体の長径側周壁部位に接触することになるキャビティ面を構成する第２金型壁部分の接触熱交換による熱収奪量として、その接触熱交換によって上記予備成形体の長径側周壁部位を構成する樹脂成形材料が低温で高粘度の溶融状態まで冷却されるように大設定として、短径側と長径側とで互いに異なる温調状態に偏温化した温調状態の予備成形体に対し上記本ブロー成形を行うことで短径側周壁部位の厚肉化を抑制すると同時に長径側周壁部位の薄肉化を抑制して周方向に対する肉厚の均一化を図る構成とする。
【００１９】
以上の発明特定事項の場合、上記出発成形体と最終成形体との中間形状を有する予備成形体の外面形状に対応するキャビティ面を有する本発明に係る予備温調金型内に上記出発成形体を収容し予備ブロー成形して外表面をキャビティ面と接触させて熱交換させることにより短径側と長径側とで偏温化した状態に温調された予備成形体に成形するようにするという予備温調を行うことで、このような予備温調をせずに、そのままブロー成形してしまうと、扁平形状であるが故に、最終成形体の短径側周壁部位が厚肉になり、長径側周壁部位が薄肉になるというように偏肉化してしまうという不都合の発生を回避することができるようになり、上記の如き予備温調金型を用いて予備温調を施した上で本ブロー成形することにより、最終成形体が扁平形状であっても短径側周壁部位の厚肉化を抑制すると同時に長径側周壁部位の薄肉化を抑制し、周方向に対する肉厚の均一化が図られることになる。すなわち、出発成形体内に予備ブローして周壁が外周側に膨らんで短径側周壁部位が予備温調型のキャビティ面に接触すると、接触熱交換によりその短径側周壁部位の外表面が冷却されて固化傾向となるものの、熱収奪量が小設定であるため早期に熱平衡に達してしまいそれ以上の冷却能が失われることになる。このため、予備成形体の短径側周壁部位では外表面側に薄皮の固化層が形成されるものの、残部は出発成形体の溶融状態に近い高温で低粘度の溶融状態に維持されることになる。その一方、短径側周壁部位がキャビティ面に接触してもなお延伸される予備成形体の長径側周壁部位は薄肉傾向となる上に、ついに接触したキャビティ面から大設定の熱収奪量を有する接触熱交換による冷却を受けて樹脂成形材料は低温で高粘度の溶融状態になる。このような予備成形体に対し本ブロー成形を施すと、内部から圧力を受けて外周側に膨らみ短径側周壁部位が本ブロー成形金型のキャビティ面に接触すると、高温で低粘度の樹脂成形材料が周方向両側、つまり長径側周壁部位の側に流動し始め、長径側周壁部位の樹脂成形材料として補給されることになる。これにより、周方向に対する肉厚の均一化が図られることになる。又、キャビティ面が第１金型壁部分又は第２金型壁部分により形成されているため、その壁部分を構成する金型形成金属材料を磨いてキャビティ面を平滑にすれば、鏡面転写も可能であり、透明で平滑な表面を有する中空成形品の製造も担保し得る。
【００２０】
上記の発明特定事項に加え、本発明においては、上記キャビティ面を構成する第１金型壁部分及び第２金型壁部分として互いに同じ金型形成材料を用いて一体に形成するとともに、上記熱交換による熱収奪量の設定にそれぞれ対応するように第１金型壁部分を薄肉に、上記第２金型壁部分を厚肉に形成することとする。上記の接触熱交換による熱収奪量の大小設定を肉厚の大小により実現させ得ることになる。
【００２１】
さらに、上記の発明特定事項に加え、第１金型壁部分と、第２金型壁部分との熱交換による熱収奪量の大小設定を、第１金型壁部分に接触する予備成形体の短径側周壁部位と、第２金型壁部分に接触する予備成形体の長径側周壁部位との予備温調後における溶融状態での両樹脂成形材料の互いの温度差が１０℃以上になるように設定した（請求項１）。このようにすることにより、本ブロー成形時に短径側周壁部位から長径側周壁部位への樹脂成形材料の流動化を実現させ得る、第１及び第２の金型壁部分の条件設定を、より具体的に設定し得ることになり、予備温調を施した予備成形体の短径側周壁部位の薄皮固化層を除く樹脂成形材料部分を、本ブローを受ければ確実に流動し得る状態にすることが可能になる。
【００２２】
そして、第１金型壁部分の肉厚を０．５cmよりも薄肉範囲に設定することにより、上記の高温で低粘度下での流動の確実な実現や、上記の１０℃以上の温度差の実現が図られる（請求項２）。
【００２３】
さらに、第１金型壁部分のキャビティ面とは反対側に、断熱性を有する材料により形成されて第１金型壁部分を背後から補強する補強部材を一体に備えるようにしてもよい（請求項３）。これにより、予備ブローのエア圧等に耐えて長期間に亘る量産に適した予備温調金型を実現し得る。
【発明の効果】
【００２６】
以上、説明したように、請求項１〜請求項３のいずれかのブロー成形による中空成形品の製造方法における予備温調に用いる予備温調金型によれば、出発成形体の成形に引き続いて予備温調金型を用いた予備温調の実行によって、本ブロー成形を偏温化させた温調状態で行うことができるようになり、これにより、最終成形体が扁平形状であっても短径側周壁部位の厚肉化を抑制すると同時に長径側周壁部位の薄肉化を抑制することができ、周方向に対する肉厚の均一化を図ることができるようになる。これにより、扁平形状であるが故に、従来、最終成形体の短径側周壁部位が厚肉になり、長径側周壁部位が薄肉になるというように偏肉化してしまうという不都合の発生を確実に回避することができる。その上に、本ブロー成形前に予備温調金型を用いて予備ブローするだけという予備温調工程を介在させるだけで、従来の不都合の発生もなく安定的な量産体制に適した製造方法を実現させることができる。
【発明を実施するための最良の形態】
【００２７】
以下、本発明の実施形態を図面に基づいて説明する。
【００２８】
図１及び図２は、本発明の実施形態に係る予備温調金型を用いた製造方法において順次成形されて形状を変化させることになる各成形段階での成形体を示す。本実施形態においては、中空成形品（後述の最終成形体３）として扁平形状の点眼ボトルをブロー成形により製造する場合であって、その最終成形体３として周方向の壁肉厚が均一なものを製造する場合を示している。同図において、符号１は出発成形体としての円筒状樹脂溶融体であるプリフォーム（有底のパリソン）を、２は予備成形体を、３は最終成形体をそれぞれ示し、それぞれ上側の縦断面図と下側の横断面図とで対にして示している。
【００２９】
上記プリフォーム１は横断面形状が真円の円筒状に形成され、最終成形体３は長径側周壁３１，３１間と短径側周壁３２，３２間との寸法比（長径／短径比）がほぼ２．５の長円状の扁平形状に形成され、予備成形体２は上記プリフォーム１と最終成形体３との間の中間形状（中間的な横断面形状）、例えば楕円形状に形成される。本製造方法においては、上記最終成形体３の長径側周壁３１も短径側周壁３２も共に同じ壁肉厚に形成することができ、上記予備成形体２の長径側周壁２１，２１は薄肉に、短径側周壁２２，２２は厚肉に形成されるようになっている。
【００３０】
本製造方法は、射出成形型を用いてプリフォーム１を成形する射出成形工程と、予備温調金型を用いて上記プリフォーム１を所定の状態に温調しつつ予備成形体２に成形する予備温調工程と、本ブロー成形型を用いて予備成形体２を最終成形体３に成形する本ブロー成形工程とからなる。以下、射出ステーション（図３）、温調予備ブローステーション（図４）、本ブローステーション（図５）及び取り出しステーション（図６）の各図例に示される４ステーション式のインジェクションブロー設備を参照しつつ上記の各工程を説明する。
【００３１】
射出成形工程は図３に示す射出ステーションにおいて実施される。まず、射出成形型を構成するキャビティ金型１０１、リップ型１０２及びコア１０３を互いに嵌め合わせて型締めする（ステップａ）。次に、図外において熱可塑性樹脂材料を混練・溶融し、溶融樹脂をホットランナーノズル１０４から型締めされたキャビティ内に射出してプリフォーム１（図１，図２参照）を形成する（ステップｂ）。そして、上記のキャビティ金型１０１、リップ型１０２及びコア１０３を型開きすると、プリフォーム１がその口部１１（図１参照）においてリップ型１０２により保持された状態で取り出される（ステップｃ）。このリップ型１０２は、例えば回転作動により上記の４つのステーション間を移動可能となっており、上記口部１１を保持したままリップ型１０２を移動させることにより、射出成形工程から、予備温調工程、本ブロー成形工程及び最後の取り出しに至るまでの各工程を連続して実行し得るようになっている。
【００３２】
上記の熱可塑性樹脂材料としては、ポリエチレンテレフタレート（ＰＥＴ）、ポリプロピレン（ＰＰ）、低密度ポリエチレン（ＰＥ−ＬＤ）、高密度ポリエチレン（ＰＥ−ＨＤ）、ポリアリレート（ＰＡＲ）、ポリカーボネート（ＰＣ）、ポリエチレンナフタレート（ＰＥＮ）、又は、シクロオレフィンポリマー（ＣＯＰ）等が用いられる。
【００３３】
予備温調工程は、図４に示すように上記の射出成形工程終了後のリップ型１０２を移動させることにより、プリフォーム１を温調予備ブローステーションまで移動させた上で実行される。まず、左右に分割されて型開き状態の予備温調金型２０１のキャビティ内に上記プリフォーム１を収容し、エア吹き込み管を兼ねる延伸ロッド２０２をプリフォーム１内に挿入して型締めを行う（ステップｄ，ｅ）。なお、上記予備温調金型２０１については後に詳細に説明する。次に、上記延伸ロッド２０２を下降させてプリフォーム１の内部底面を押して下方に予備延伸してそのまま押さえ込むか、又は、予備延伸が不要の場合にはプリフォーム１の内部底面を押さえ込んで保持した状態で（ステップｆ）、延伸ロッド２０２の周囲からエアをプリフォーム１内に吹き込んで予備ブロー成形を行う（ステップｇ）。この予備ブローにより、プリフォーム１の周壁１２（図１参照）が外周側に膨出されて予備温調金型２０１のキャビティ面に密着し、所定の温調が行われ、予備成形体２が成形される。そして、上記予備温調金型２０１を左右に開いて型開きし、リップ型１０２を予備温調金型２０１から分離させることにより、予備成形体２を離型させる（ステップｈ）。この予備温調工程では、射出成形工程から高温のまま移送したプリフォーム１に対し上記の予備温調金型２０１を用いて熱交換による冷却温調を施して、次工程の本ブロー成形工程のための所定の偏温化した状態の温調を行うようにしている。
【００３４】
本ブロー成形工程は、図５に示すように上記の終了後のリップ型１０２を移動させることにより、予備成形体２を本ブローステーションまで移動させた上で実行される。まず、左右に分割されて型開き状態の本ブロー成形金型３０１のキャビティ内に上記予備成形体２を収容し、エア吹き込み管を兼ねる延伸ロッド３０２を予備成形体２内に挿入して型締めを行う（ステップｉ，ｊ）。上記延伸ロッド３０２を下降させて予備成形体２の内部底面を押して下方に底壁２０（図１参照）を延伸させてそのまま押し付ける（ステップｋ）。その状態で延伸ロッド３０２の周囲からエアを予備成形体２内に吹き込んで本ブロー成形を行う（ステップｌ）。この本ブロー成形により、予備成形体２の周壁部分２１，２２（図１参照）が外周側に膨出されて本ブロー成形金型３０１のキャビティ面に密着し、これにより、最終成形体３の成形が行われる。そして、上記の本ブロー成形金型３０１を左右に開いて型開きし、リップ型１０２を本ブロー成形金型３０１から分離させることにより、最終成形体３を本ブロー成形金型３０１から離型させる（ステップｍ）。
【００３５】
この最終成形体３を把持したリップ型１０２を図６に示すように取り出しステーションまで移動させ、この取り出しステーションにおいて、リップ型１０２を左右に開き押し杆４０１を下降させて押し出すことにより最終成形体３を製品として取り出す（ステップｎ，ｐ）。
【００３６】
なお、図４又は図５においては、上記の予備温調金型２０１や本ブロー成形金型３０１が型開きする分割方向について、図示の関係上、実際とは９０度異なる方向に分割されて型開きするように図示しているが、実際には予備成形体２又は最終成形体３の短径方向を横切るように分割されて型開きするようになっている。
【００３７】
次に、上記の予備温調工程において用いる予備温調金型２０１について図７及び図８を参照しつつ詳細に説明する。予備温調金型２０１は一対の半割金型２０３，２０３を備え、一対の半割金型２０３，２０３の相対向面２０４，２０４にそれぞれ形成された凹所によって予備成形体２の外面形状を定義するキャビティ面２０５が構成されている。このキャビティ面２０５はその全面が上記半割金型２０３，２０３を構成する金属材料により形成されたもので比較的良好な熱伝導性を有している。そして、上記キャビティ面２０５の短径側の領域を構成する短径側壁部分（第１金型壁部分）２０６，２０６が所定の薄肉厚（例えばｔ＝１．５ｍｍ）に形成される一方、長径側の領域を構成する長径側壁部分（第２金型壁部分）２０７，２０７，…が厚肉に形成されかつその壁部分２０７に金型冷却用の温調回路２０８，２０８，…が配設されて各温調回路２０８に冷却温調用の媒体が通されるようになっている。上記の短径側壁部分２０６，２０６のキャビティ面２０５とは反対側には、その短径側壁部分２０６，２０６を補強するための補強部材２１０，２１０が密着して固定されている。この補強部材２１０は、上記の短径側壁部分２０６がかなり薄肉のものとなるため、その短径側壁部分２０６を背後から支持して剛性を補うために固定されるものではあり、上記短径側壁部分２０６，２０６の剛性がもてば、上記の補強部材２１０，２１０を省略することができる。又、後述の如く熱収奪量を低く抑制するために短径側壁部分２０６を薄肉に設定しているのであり、このため、上記補強部材２１０を設置する場合には、その補強部材２１０の存在により熱収奪に影響しないように補強部材２１０は断熱材料により形成することが好ましい。
【００３８】
要するに、上記の予備温調工程においては、かかる予備温調金型２０１を用いることにより、扁平形状であるが故に最終成形体３において壁肉厚が厚肉化傾向となる短径側周壁３２，３２（図２（ａ）参照）を形成することになる予備成形体２の短径側周壁２２，２２を高温に維持して低粘度溶融状態にする一方、最終成形体３において壁肉厚が薄肉化傾向となる長径側周壁３１，３１を形成することになる予備成形体２の長径側周壁２１，２１を低温に温調して高粘度溶融状態にするようにしている。これを実現させるために、予備温調金型２０１において短径側周壁２２，２２を成形するキャビティ面２０５を構成する短径側壁部分２０６，２０６を薄肉にしてプリフォーム１の周壁部分１２ａからの熱交換による熱収奪を低く抑制する一方、長径側周壁２１，２１を成形するキャビティ面２０５を構成する長径側壁部分２０７，２０７，…を厚肉にしかつ金型冷却用の温調回路２０８を配設して熱交換による熱収奪が高くなるようにしている。
【００３９】
そして、予備ブロー（延伸ロッド２０２からのエアブロー）の実施により内圧を受けたプリフォーム１が外周側に均等に膨出していくと、まず、上記短径側壁部分２０６，２０６に臨む側のプリフォーム１の外周面がその壁部分２０６に接触して押し付けられ、この短径側壁部分２０６との熱交換により接触したプリフォーム１の周壁部分１２ａの外周面が冷却される。この周壁部分１２ａは予備ブロー開始後早期に、つまり極めて小さいブロー比範囲で短径側壁部分２０６，２０６に接触することになるため、予備成形体２の短径側周壁２２，２２は上記の周壁１２ａに近い比較的厚肉のまま残ることになる。一方、周壁部分１２ａが接触した後も、長径側壁部分２０７，２０７，…に臨む側のプリフォーム１の周壁部分１２ｂは肉厚を減じながらさらに膨出していき、ついにその外周面が長径側壁部分２０７，２０７，…に接触して押し付けられて熱交換により冷却されることになる。このため、予備成形体２の長径側周壁２１，２１はかなり大きいブロー比範囲で延ばされるため、上記短径側周壁２２，２２と比してかなり薄肉となって冷却温調を受けることになる。
【００４０】
他方、短径側壁部分２０６，２０６との接触により成形される短径側周壁２２，２２は上記の接触による熱交換により冷却されてその外表面から固化が始まるものの、短径側壁部分２０６，２０６が薄肉厚であるため、熱交換による熱収奪が早期に飽和に達してしまい、つまり熱交換による熱収奪量が薄肉厚に対応して少ないため短径側壁部分２０６，２０６によるそれ以上の冷却能はもはやなくなる。このため、上記の予備温調金型２０１を用いたの実行により成形される予備成形体２において、その周方向に対し次のような偏温化を実現させることができる。上記の短径側周壁２２，２２は、その外表面に薄皮の固化層が形成された状態で厚肉のまま残るものの、その厚肉の内の薄皮固化層を除いた他の部分は上記の如く高い保有熱を維持して低粘度の溶融状態に維持される。その一方、上記の長径側周壁２１，２１は、延伸により短径側周壁２２，２２に比してかなり薄肉となり、かつ、冷却温調により低温状態（保有熱が低く下げられた状態）になって薄肉厚の長径側周壁２１，２１の全体が高粘度の溶融状態となる。
【００４１】
そして、このような予備成形体２が本ブロー成形金型３０１（図２（ｂ）参照）のキャビティ３０３内に収容されて本ブロー成形（予備成形体２内へのエアブロー）が実施されると、まず、短径側周壁２２，２２の外表面が本ブロー成形金型３０１のキャビティ面３０４，３０４に接触してその薄皮固化層側から内側に冷却が進む一方、内側の厚肉の高い保有熱を維持して低粘度溶融状態にある肉部分が両側の長径側に流動する。そして、長径側周壁２１，２１がなおもエアブローを受けて長径側に延伸されその外表面が長径側のキャビティ面３０５，３０５に接触することになる。この際、図２（ｂ）に本ブロー成形により周方向に延伸途中の成形体５の横断面形状を実線で示すように、長径側周壁２１，２１の延伸に伴い長径側周壁２１，２１は薄肉化傾向となりつつも（同図の符号５０１，５０１参照）、上記の短径側からの肉部分の流動を連続して受けて材料が補填される（同図の符号５０２，５０２，…参照）。以上により、最終成形体３の短径側周壁３２，３２は上記の薄皮固化層に加えて冷却の進行により残った肉部分との肉厚となる一方、長径側周壁３１，３１は上記の肉（樹脂材料）の補填を受けてさほどの薄肉にはならない肉厚となり、短径側周壁３２，３２と長径側周壁３１，３１との間の肉厚差を可及的に少なくして両者の肉厚をほぼ均一化させた最終成形体３を成形することができる。
【００４２】
次に、以上のような本発明における温調・予備ブロー成形のための金型や、その短径側壁部分２０６，２０６として、本発明による作用効果を得るに必要な仕様について、より定量的な指標を得るべく検討する。この検討として、図７及び図８の予備ブロー成形型の予備温調金型２０１（以下のシミュレーションにおいて単に「金型」という）を用いて予備温調工程を実施してプリフォーム１から予備成形体２を成形した時点での短径側壁部分２０６，２０６と、長径側壁部分２０７，２０７との両者の温度差がどのような状況になるかについて、各壁部分２０６，２０７の肉厚を変化させてシミュレーションした。ここで、上記の温度差とは、熱交換により平衡に達した両温度の差であり、予備成形体２の短径側周壁２２，２２と、長径側周壁２１，２１との両者の温度差を表すものといえる。
【００４３】
上記シミュレーションの前提条件として、樹脂成形材料をＰＥＴ（ポリエチレンテレフタレート）とし、この樹脂成形材料、金型形成材料、及び、予備ブロー成形条件を次のように設定した。
【００４４】
樹脂成形材料：ＰＥＴ（ポリエチレンテレフタレート）
比熱Ｘp＝０．４０（cal/g・℃），密度Ｙp＝１．４０（g/cm３）
単位体積当たりの比熱ＸＹp＝Ｘp×Ｙp＝０．５６０（cal/ cm３・℃）
金型形成材料：Ｆe
比熱Ｘk＝０．１２（cal/g・℃），密度Ｙk＝７．８５（g/cm３）
単位体積当たりの比熱ＸＹk＝Ｘk×Ｙk＝０．９４２（cal/ cm３・℃）
樹脂成形材料（ＰＥＴ）から金型形成材料（Ｆe）への熱伝導率：λ＝０．３（J/sec）
予備ブロー成形直前のプリフォーム２の周壁厚さ：０．２５（cm）
予備ブロー成形直前のプリフォーム２の温度：２００（℃）
予備ブロー成形直前の金型２０１の温度：６０（℃）
金型の短径側壁部分２０６の肉厚：Ｂs＝０．１，０．１５，０．２，０．３，…以下０．１刻みで３．０（cm）まで変化
金型の長径側壁部分２０７の肉厚：Ｂc＝１．０，１．５，２．０，２．５，…以下０．５刻みで１６．０（cm）まで変化
予備ブローの時間：ｔ＝３（sec）
以上の前提条件下で、予備ブロー成形の実行によりプリフォーム１が予備成形体２に成形され、この予備ブロー後の予備成形体２から金型２０１へ移行する熱量（金型２０１により収奪される熱量）Ｈtをまず求めると、樹脂成形材料の熱伝導率λと予備ブロー時間ｔとから、
Ｈt＝λ×ｔ＝０．３×３＝０．９（Ｊ）
１（Ｊ；ジュール）＝４．２（cal）であるため、単位を変換すると、
Ｈt＝０．９×４．２＝３．７８（cal）
この熱量Ｈtが移動による金型２０１の短径側壁部分２０６と長径側壁部分２０７とのそれぞれの温度上昇Ｚs，Ｚcは、上記の単位単位体積当たりの比熱ＸＹkと、それぞれの肉厚Ｂs，Ｂcとに基づいて、
Ｚs＝Ｈt／（ＸＹk・Ｂs）    …(1)
Ｚc＝Ｈt／（ＸＹk・Ｂc）    …(2)
により得られる。ここで、Ｂs＜Ｂcであるため、Ｚs＞Ｚcとなる。
【００４５】
例えば、Ｂs＝０．１５（cm），Ｂc＝３．０（cm）とすると 、(1)式よりＺs＝２６．７５（℃/cm２）となり、同様に(2)式よりＺc＝１．３４（℃/cm２）となって、その温度差は２５．４１（℃/cm２）となる。そして、元々の金型温度は６０℃であるため、短径側壁部分２０６は８６．７５（℃/cm２）、長径側壁部分２０７は６１．３４（℃/cm２）となる。これは、予備ブロー成形によって、短径側壁部分２０６に接触している予備成形体２の短径側周壁２２が８６．７５（℃/cm２）と高温溶融状態（高い保有熱）に温調される一方、長径側壁部分２０７に接触している長径側周壁２１が６１．３４（℃/cm２）と低温溶融状態（低い保有熱）に温調されたことを表している。
【００４６】
上記の(1)式及び(2)式を用いて、短径側壁部分２０６と長径側壁部分２０７との温度差Ｔは、
Ｔ＝Ｚs−Ｚc＝（Ｈt／ＸＹk）・｛（１／Ｂs）−（１／Ｂc）｝    …(3)
により表されることになる。
【００４７】
図９には(3)式を用いて金型の長径側壁部分２０７の肉厚Ｂcを３．０（cm）に固定し短径側壁部分２０６の肉厚Ｂsを上記の前提条件の如く変化させた場合の上記温度差Ｔの変化状況を、図１０には同様に(3)式を用いて金型の短径側壁部分２０６の肉厚Ｂsを０．１５（cm）に固定し長径側壁部分２０の肉厚Ｂcを上記の前提条件の如く変化させた場合の上記温度差Ｔの変化状況を、それぞれ示している。
【００４８】
図９を見ると、短径側壁部分２０６の肉厚Ｂsが１cmよりも薄肉側、中でも０．５ｃｍよりも薄肉側の範囲ではほぼ６℃〜４０℃程度の大きな温度差を生じかつ僅かな薄肉側への変化が極めて大きな温度差の変化となって表れるものの、１ｃｍよりも厚肉側の範囲ではほぼ２．５℃よりも小さな温度差に止まりかつその温度差の変化も乏しいものになっている。他方、図１０の長径側壁部分２０７の肉厚Ｂcについては１．０cm〜１６．０cmと大きく変化させても、温度差はほぼ２３℃〜２６℃の範囲で変化し、３．０cm程度よりも分厚い範囲ではいくら分厚くしても温度差の変化としてはほぼ１℃程度と殆ど変化しないものになっている。
【００４９】
ここで、図１１の樹脂成形材料であるＰＥＴの引張降伏強度の温度依存性についての関係図において、ブロー成形（延伸ブロー成形）における樹脂成形材料を流動させる温度としては８０℃〜１１０℃が採用されることになる。かかる温度依存性を見ると、例えば１０℃の温度差があると、その温度差を有する両温度値での樹脂成形材料の伸び特性（粘度）が変わりその流動性に差が生じる筈である。
【００５０】
そこで、によってその終了段階で予備成形体２の短径側周壁２２と、長径側周壁２１との両者間に１０℃の温度差がつくように温調（偏温化温調）することができれば、つまり短径側周壁２２が長径側周壁２１よりも１０℃高いという温度差に相当する保有熱を有し粘度に差が生じるように偏温化温調することができれば、本ブロー成形工程において短径側周壁２２から長径側周壁２１への肉部分の流動により最終成形体３の長径側周壁３１の薄肉化を抑制して短径側周壁３２とほぼ均一な肉厚にすることができると考えられる。
【００５１】
上記の如き１０℃の温度差を実現し得る肉厚設定としては、上記金型の長径側壁部分２０７の肉厚を３．０cmに設定すると、短径側壁部分２０６の肉厚は図９よりほぼ０．４cmとなる。このため、短径側壁部分２０６の肉厚を０．４cm以下に設定すれば、１０℃以上の温度差を実現させることができ、本発明の作用効果を得ることができると言える。このような１０℃の温度差を実現させ得る短径側壁部分２０６の肉厚としては０．４cmとなるものの、これは特定の樹脂成形材料（ＰＥＴ）を前提として導いたものであり、他の樹脂成形材料をも含めて考慮すれば、短径側壁部分２０６の肉厚は０．５cm以下に設定すればよいと考えられる。
【００５２】
＜他の実施形態＞
なお、本発明は上記実施形態に限定されるものではなく、その他種々の実施形態を包含するものである。又、上記実施形態では、横断面形状が扁平形状のボトルにおいて厚肉傾向となる短径側を薄肉化させ薄肉傾向となる長径側を厚肉化させるための手段として本発明を適用し、これにより、扁平形状のボトルにおいてその周壁を均肉化（肉厚の均一化）させるようにしているが、例えば横断面形状が真円形状であって本来は周壁に肉厚の不均一は生じないようなボトル、つまり本来肉厚は周方向に対し均一になるようなブロー成形ボトルを対象にして、周方向の所望の部位を他の部位よりも厚肉にしたり逆に薄肉にしたりするために本発明を応用することも可能である。
【００５３】
例えば図１２に示すように外周面が真円形状の最終成形体５として、周方向の領域Ｒ1，Ｒ3に対応する周壁部分５０１，５０１を薄肉にし、領域Ｒ2，Ｒ4に対応する周壁部分５０２，５０２を厚肉にしたものを得るために、本発明を応用することも可能である。
【００５４】
又、上記実施形態では射出成形したプリフォームを出発成形体としているが、これに限らず、押出成形により形成したパリソンを出発成形体として本発明を適用してもよい。
【００５５】
上記実施形態では延伸ロッドにより底壁の下方への延伸を行う場合について説明したが、かかる底壁の延伸を伴わないブロー成形に本発明を適用してもよい。
【００５６】
さらに、上記実施形態では予備成形体２及び予備温調金型のキャビティ形状として楕円状のものを示したが、これに限らず、プリフォーム１の円形と、最終成形体３の扁平形状との間の中間形状であればよく、例えば矩形状のものや、長円形状のものでもよい。
【実施例１】
【００５７】
図１〜図８に示す実施形態によって成形されたボトル（本実施形態による最終成形体）と、図７及び図８に示す予備温調金型２０１，２０１ではなくて、その補強部材２１０が配設された部分の全てを短径側壁部分２０６，２０６と一体の短径側壁部分にしたものを用いて単なる予備温調を施した上で本ブロー成形したボトル（比較成形法による最終成形体）とについて、両者の周壁の肉厚を測定してその肉厚分布を比較した。本実施形態によるボトル及び比較成形法によるボトルとして、それぞれナンバー１〜５の５検体ずつ成形して、比較した。予備温調金型が異なる点を除き、その他の成形条件（プリフォーム成形、予備ブロー成形及び本ブロー成形のそれぞれの型温度や、エアブロー時間・圧力等）は同一に設定した。つまり、本発明による予備温調金型を用いて偏温化温調したボトルと、偏温化温調を行わない比較成形法によるボトルとの対比を行った。以下、本実施形態による場合を「偏温化温調有り」とも言い、比較成形法による場合を「偏温化温調無し」とも言うものとする。
【００５８】
上記ボトルの短径部位での縦断面寸法を図１３（ａ）に、横断面での１２カ所の肉厚測定ポイントｔ1〜ｔ12の位置を図１３（ｂ）にそれぞれ示す。図１３（ａ）及び図１３（ｂ）に表示した数字はそれぞれ寸法値を示し、その単位はmmである。
【００５９】
比較成形法による５検体の各最終成形体における測定ポイントｔ1〜ｔ12の肉厚測定結果を図１４に、本実施形態による５検体の各最終成形体における測定ポイントｔ1〜ｔ12の肉厚測定結果を図１５に、各測定ポイントｔ1〜ｔ12での肉厚平均値の分布をグラフにより比較表示したものを図１６にそれぞれ示す。
【００６０】
以上の肉厚分布の比較は図１６を見れば明らかなように、本実施形態の予備ブロー成形型を用いて偏温化温調を施す場合には、短径側肉厚ｔ1，ｔ2，ｔ6〜ｔ8，ｔ12と、長径側肉厚ｔ3〜ｔ5，ｔ9〜ｔ11との肉厚差が０．１mm程度に収まっているのに対し、上記の如き偏温化温調を施さない比較成形法の場合には、同肉厚差が１．０mm以上（最大で１．３mm程度）と極めて大きいものであった。これにより、本実施形態の偏温化温調を施すことにより、扁平形状のボトルにおいてその短径側周壁と長径側周壁との肉厚差の発生をほぼなくすことができ、その周壁の肉厚をほぼ均一化することができる。
【実施例２】
【００６１】
上記の本実施形態による５つの検体と、比較成形法による５つの検体とを用い、内部に密封状態で充填した液体から壁を透過して外部へ蒸散される水蒸気透過量について測定・比較を行った。これは、最終成形体であるボトルを例えば内部に点眼薬が充填される点眼容器として用いる場合のバリア性能を検証するものである。
【００６２】
図１７に偏温化温調を施す本実施形態により成形された検体の場合の測定結果を、図１８に偏温化温調を施さない比較成形法により成形された検体の場合の測定結果を、図１９に偏温化温調有りと偏温化温調無しの両ケースの平均値を用いて比較結果をグラフにより表したものを、それぞれ示す。図１７又は図１８において、上半部に、液体を充填した状態での検体の初期重量、及び、１，２，３，４週間経過後の重量を表示し、下半部に、同時期における減量分の重量（蒸散減量重量）、すなわち、水蒸気透過量を表示している。
【００６３】
以上の測定結果及び比較結果を見れば、当初の１週間経過時点では偏温化温調を施した本実施形態によるボトルの水蒸気透過量は偏温化温調を施していないボトルに比べ５％減となり、徐々にその減分が増加して４週間経過時点では１０％以上の減となっている。つまり、偏温化温調を施した本実施形態によるボトルの方が水蒸気透過量を減らすことができ、バリア性能を向上させることができる。
【図面の簡単な説明】
【００６４】
【図１】本発明の実施形態の各成形段階で成形されるプリフォーム、予備成形体及び最終成形体の縦断面形状及び横断面形状を対にして示す断面説明図である。
【図２】同じく各成形段階での横断面形状の変化の状況を示す断面説明図であり、図２（ａ）はプリフォーム、予備成形体及び最終成形体を示し、図２（ｂ）は予備成形体、本ブロー成形途中段階の成形体及び最終成形体を示す。
【図３】射出ステーションでの射出成形工程の各ステップを示す断面説明図である。
【図４】温調予備ブローステーションでの各ステップを示す断面説明図である。
【図５】本ブローステーションでの本ブロー成形工程の各ステップを示す断面説明図である。
【図６】取り出しステーションでの最終成形体の取り出し工程の各ステップを示す断面説明図である。
【図７】予備温調金型の縦断面説明図である。
【図８】図７のＡ−Ａ線における拡大断面説明図である。
【図９】短径側壁部分の肉厚と、温度差との関係図である。
【図１０】長径側壁部分の肉厚と、温度差との関係図である。
【図１１】樹脂成形材料（ＰＥＴ）における引張降伏強度と温度の関係図である。
【図１２】他の実施形態により成形された最終成形体の横断面形状を示す断面説明図である。
【図１３】肉厚分布について比較測定試験を行った対象のボトル形状・寸法や測定位置を示す図であり、図１３（ａ）は短径方向の縦断面説明図を示し、図１３（ｂ）は横断面説明図を示す。
【図１４】比較成形法による最終成形体の肉厚測定結果を示す表である。
【図１５】本実施形態による最終成形体の肉厚測定結果を示す表である。
【図１６】図１４及び図１５の肉厚測定結果の平均値を用いて測定ポイント毎に対比して示すグラフである。
【図１７】本実施形態による最終成形体（ボトル）の水蒸気透過量測定結果を示す表である。
【図１８】比較成形法による最終成形体（ボトル）の水蒸気透過量測定結果を示す表である。
【図１９】図１７及び図１８の水蒸気透過量測定結果の平均値を用いて期間経過時点毎に対比して示すグラフである。
【符号の説明】
【００６５】
１          プリフォーム（出発成形体）
２          予備成形体
３          最終成形体
２１        予備成形体の長径側周壁
２２        予備成形体の短径側周壁
２０１      予備温調金型
２０５      予備温調金型のキャビティ面
２０６      短径側壁部分（第１金型壁部分）
２０７      長径側壁部分（第２金型壁部分）
２１０      補強部材
Ｂs          短径側壁部分の肉厚
【図１】
0004656567.tif 000002
【図２】
0004656567.tif 000003
【図３】
0004656567.tif 000004
【図４】
0004656567.tif 000005
【図５】
0004656567.tif 000006
【図６】
0004656567.tif 000007
【図７】
0004656567.tif 000008
【図８】
0004656567.tif 000009
【図９】
0004656567.tif 000010
【図１０】
0004656567.tif 000011
【図１１】
0004656567.tif 000012
【図１２】
0004656567.tif 000013
【図１３】
0004656567.tif 000014
【図１４】
0004656567.tif 000015
【図１５】
0004656567.tif 000016
【図１６】
0004656567.tif 000017
【図１７】
0004656567.tif 000018
【図１８】
0004656567.tif 000019
【図１９】
0004656567.tif 000020